(57)【要約】【課題】帯電能力が高く、帯電性のばらつきも小さく、優れた出力画像の画質を得ることができる、電子写真装置半導電性部材用高分子組成物を提供する。【解決手段】下記の（Ａ）成分および（Ｂ）成分を主成分とし、下記の（Ｃ）成分を含有する電子写真装置半導電性部材用高分子組成物であって、この高分子組成物を架橋させてなる架橋体中の（Ｃ）成分の含有量が０．００１〜４．０重量％の範囲に設定されていることを特徴とする電子写真装置半導電性部材用高分子組成物。（Ａ）イソシアネート。（Ｂ）活性水素化合物。（Ｃ）オキシム化合物およびジケトン化合物の少なくとも一方。【選択図】なし【特許請求の範囲】
【請求項１】
下記の（Ａ）成分および（Ｂ）成分を主成分とし、下記の（Ｃ）成分を含有する電子写真装置半導電性部材用高分子組成物であって、この高分子組成物を架橋させてなる架橋体中の（Ｃ）成分の含有量が０．００１〜４．０重量％の範囲に設定されていることを特徴とする電子写真装置半導電性部材用高分子組成物。
（Ａ）イソシアネート。
（Ｂ）活性水素化合物。
（Ｃ）オキシム化合物およびジケトン化合物の少なくとも一方。
【請求項２】
上記（Ｂ）の活性水素化合物が、ポリオール化合物およびポリアミン化合物の少なくとも一方である請求項１記載の電子写真装置半導電性部材用高分子組成物。
【請求項３】
請求項１または２記載の電子写真装置半導電性部材用高分子組成物を用いた半導電性部材。
【発明の詳細な説明】
【技術分野】
【０００１】
本発明は、電子写真装置半導電性部材用高分子組成物およびそれを用いた半導電性部材に関するものであり、詳しくは、プリンター，複写機（コピー機）等の電子写真装置における、半導電性部材（現像ロール，帯電ロール等の導電性ロールや、転写ベルト等）に用いられる、高分子組成物およびそれを用いた半導電性部材に関するものである。
【背景技術】
【０００２】
プリンター，複写機等の電子写真装置は、静電気的な電荷やトナーの受け渡しにより画像を形成するシステムであり、これを形成する現像ロール，帯電ロール等の導電性ロールや、転写ベルト，感光ドラム等の半導電性部材において、帯電能力は非常に重要な特性である。
【０００３】
従来、上記電子写真装置用の半導電性部材に用いる組成物としては、エラストマー（ポリマー）中にカーボンブラック等の導電剤を混合させて、帯電特性を付与したもの等が提案されている（例えば、特許文献１）。
【特許文献１】特開２００２−３４１６７７号公報
【発明の開示】
【発明が解決しようとする課題】
【０００４】
しかしながら、上記特許文献１等に記載の組成物は、本質的にエラストマー（ポリマー）とカーボンブラックとが分離構造をとるため、カーボンブラック表面付近しか帯電しないことによる帯電能力低下や、組成物中で帯電性がばらつく等の難点があった。そのため、上記組成物を使用した現像ロール等の半導電性部材では、出力画像の画質が劣る等の難点があった。
【０００５】
本発明は、このような事情に鑑みなされたもので、帯電能力が高く、帯電性のばらつきも小さく、優れた出力画像の画質を得ることができる、電子写真装置半導電性部材用高分子組成物およびそれを用いた半導電性部材の提供をその目的とする。
【課題を解決するための手段】
【０００６】
上記の目的を達成するために、本発明は、下記の（Ａ）成分および（Ｂ）成分を主成分とし、下記の（Ｃ）成分を含有する電子写真装置半導電性部材用高分子組成物であって、この高分子組成物を架橋させてなる架橋体中の（Ｃ）成分の含有量が０．００１〜４．０重量％の範囲に設定されている電子写真装置半導電性部材用高分子組成物を第１の要旨とする。また、本発明は、上記電子写真装置半導電性部材用高分子組成物を用いた半導電性部材を第２の要旨とする。
（Ａ）イソシアネート。
（Ｂ）活性水素化合物。
（Ｃ）オキシム化合物およびジケトン化合物の少なくとも一方。
【０００７】
すなわち、本発明者らは、帯電能力が高く、帯電性のばらつきも小さく、優れた出力画像の画質を得ることができる、電子写真装置半導電性部材用高分子組成物を得るため、鋭意研究を重ねた。その結果、イソシアネート（Ａ成分）と、活性水素化合物（Ｂ成分）とを主成分とし、オキシム化合物およびジケトン化合物の少なくとも一方（Ｃ成分）を含有する高分子組成物であって、高分子組成物を架橋させてなる架橋体中の上記Ｃ成分の含有量を０．００１〜４．０重量％の範囲に設定すると、所期の目的を達成できることを見いだし、本発明に到達した。
【０００８】
なお、本発明において、主成分とは、通常、上記イソシアネート（Ａ成分）および活性水素化合物（Ｂ成分）の含有量が、高分子組成物全体の１０重量％以上であることを意味する。
【発明の効果】
【０００９】
このように、本発明の電子写真装置半導電性部材用高分子組成物は、イソシアネート（Ａ成分）と、活性水素化合物（Ｂ成分）とを主成分とし、オキシム化合物およびジケトン化合物の少なくとも一方（Ｃ成分）を含有する高分子組成物であって、高分子組成物を架橋させてなる架橋体中の上記Ｃ成分の含有量が０．００１〜４．０重量％の範囲に設定されている。すなわち、オキシム化合物やジケトン化合物は、分子中での分極が大きく、電荷を帯びやすいため、高分子組成物の帯電性の制御を行いやすい。また、上記オキシム化合物やジケトン化合物は、イソシアネート（Ａ成分）や活性水素化合物（Ｂ成分）等の高分子材料に溶解するため、高分子組成物全体にわたり均一に帯電し、導電性のばらつきが小さくなる。なお、上記オキシム化合物やジケトン化合物は、イソシアネート（Ａ成分）と活性水素化合物（Ｂ成分）との架橋反応を阻害するが、含有量を所定の範囲に制御することにより、耐久性の向上効果も得ることができる。このように、本発明の電子写真装置半導電性部材用高分子組成物は、イソシアネート（Ａ成分）と活性水素化合物（Ｂ成分）との架橋反応による耐久性の向上効果と、オキシム化合物やジケトン化合物による帯電性の向上効果を両立することができる。
【００１０】
そして、上記電子写真装置半導電性部材用高分子組成物を用いてなる本発明の半導電性部材は、出力画像の画質が向上するという効果が得られる。
【発明を実施するための最良の形態】
【００１１】
つぎに、本発明の実施の形態について説明する。
【００１２】
本発明の電子写真装置半導電性部材用高分子組成物（以下、適宜「高分子組成物」と略す。）は、イソシアネート（Ａ成分）と、活性水素化合物（Ｂ成分）と、オキシム化合物およびジケトン化合物の少なくとも一方（Ｃ成分）とを用いて得ることができる。
【００１３】
ここで、本発明は、高分子組成物を架橋させてなる架橋体中のオキシム化合物およびジケトン化合物の少なくとも一方（Ｃ成分）の含有量が０．００１〜４．０重量％の範囲に設定されているのであって、これが本発明の最大の特徴である。
【００１４】
上記イソシアネート（Ａ成分）としては、例えば、ジフェニルメタンジイソシアネート（ＭＤＩ）、ポリメリックＭＤＩ、トルエンジイソシアネート（ＴＤＩ）、トリジンジイソシアネート（ＴＯＤＩ）、キシリレンジイソシアネート（ＸＤＩ）、リジンジイソシアネート（ＬＤＩ）、ナフタレンジイソシアネート（ＮＤＩ）、パラフェニレンジイソシアネート（ＰＰＤＩ）、テトラメチルキシレンジイソシアネート（ＴＭＸＤＩ）、ヘキサメチレンジイソシアネート（ＨＤＩ）、イソホロンジイソシアネート（ＩＰＤＩ）、ヘキシルメチレンジイソシアネート（ＨＭＤＩ）、トリメチルヘキサメチレンジイソシアネート（ＴＭＤＩ）およびそれらをポリマー末端に結合させたプレポリマー型化合物等があげられる。これらは単独でもしくは二種以上併せて用いられる。これらのなかでも、耐久性と反応性のバランスの点で、ＭＤＩ、ＨＤＩ、ＴＤＩおよびそれらのプレポリマー型化合物が好適に用いられる。
【００１５】
上記イソシアネート（Ａ成分）の数平均分子量（Ｍｎ）は、８４〜５０，０００の範囲が好ましく、特に好ましくは２００〜５，０００の範囲である。
【００１６】
また、上記イソシアネート（Ａ成分）とともに用いられる活性水素化合物（Ｂ成分）としては、分子中に２個以上の活性水素（基）を含有するものが好ましく、ポリオール化合物、ポリアミン化合物、ポリチオール、ポリホスフィン等の求核基を持つ化合物があげられる。これらは単独でもしくは二種以上併せて用いられる。これらのなかでも、反応性と耐久性の点で、ポリオール化合物、ポリアミン化合物が好適に用いられる。
【００１７】
上記ポリオール化合物としては、例えば、エーテル系ポリオール、エステル系ポリオール、カーボネート系ポリオール、カプロラクトン系ポリオール、アジペート系ポリオール、低分子アルコール、低分子グリコール、低分子グリセリン等があげられる。これらは単独でもしくは二種以上併せて用いられる。
【００１８】
また、上記ポリアミン化合物としては、エーテル系ポリアミン、エステル系ポリアミン、カーボネート系ポリアミン、カプロラクトン系ポリアミン、アジペート系ポリアミン、ポリアニリン系化合物、ポリアミド系化合物、低分子アミン、低分子ジアミン、低分子トリアミン、低分子アミノアルコール、尿素、ポリアミド樹脂等があげられる。これらは単独でもしくは二種以上併せて用いられる。
【００１９】
上記活性水素化合物（Ｂ成分）の数平均分子量（Ｍｎ）は、４０〜５０，０００の範囲が好ましく、特に好ましくは２００〜５，０００の範囲である。
【００２０】
ここで、上記活性水素化合物（Ｂ成分）の配合量は、活性水素化合物（Ｂ成分）の活性水素（基）の数が、イソシアネート（Ａ成分）のイソシアネート基の数の０．５〜２倍の範囲が好ましく、特に好ましくは０．８〜１．６倍の範囲である。すなわち、上記Ｂ成分の配合量が下限未満であると、未反応のイソシアネート（Ａ成分）が残存し、逆に上記Ｂ成分の配合量が上限を超えると、未反応の活性水素化合物（Ｂ成分）が残存する傾向がみられるからである。
【００２１】
つぎに、上記Ｃ成分のオキシム化合物としては、例えば、アセトンオキシム、アセトアルデヒドオキシム、メチルエチルケトン（ＭＥＫ）オキシム、シクロペンタノンオキシム等があげられる。これらは単独でもしくは二種以上併せて用いられる。これらのなかでも、低温脱離性の点で、アセトンオキシム、アセトアルデヒドオキシムが好適に用いられる。
【００２２】
また、上記Ｃ成分のジケトン化合物としては、例えば、アセチルアセトン、３−メチル−２，４−ペンタンジオン、３，５−ヘプタンジオン等があげられる。これらは単独でもしくは二種以上併せて用いられる。これらのなかでも、低温脱離性の点で、アセチルアセトンが好適に用いられる。
【００２３】
ここで、上記オキシム化合物およびジケトン化合物の少なくとも一方（Ｃ成分）の配合量は、イソシアネート（Ａ成分）と活性水素化合物（Ｂ成分）との合計１００重量部（以下「部」と略す）に対して、０．０１〜６０部の範囲が好ましく、特に好ましくは０．０２〜４０部の範囲である。すなわち、上記Ｃ成分の配合量が下限未満であると、帯電性の向上の効果が減少し、逆に上記Ｃ成分の配合量が上限を超えると、イソシアネート（Ａ成分）と活性水素化合物（Ｂ成分）との反応が阻害される傾向がみられるからである。
【００２４】
なお、本発明の高分子組成物には、上記Ａ〜Ｃ成分に加えて、導電剤、充填剤、レベリング剤、溶剤等を必要に応じて適宜配合しても差し支えない。
【００２５】
上記導電剤としては、特に限定はなく、例えば、電子導電剤、イオン導電剤等があげられる。
【００２６】
上記電子導電剤としては、例えば、カーボンブラック、グラファイト、アセチレンブラック、ケッチェンブラック、ｃ−ＺｎＯ（導電性酸化亜鉛）、ｃ−ＴｉＯ2 （導電性酸化チタン）、ｃ−ＳｎＯ2 （導電性酸化錫）等があげられる。
【００２７】
また、上記イオン導電剤としては、特に限定はなく、例えば、過塩素酸リチウム、第四級アンモニウム塩、ホウ酸塩等があげられる。これらは単独でもしくは二種以上併せて用いられる。
【００２８】
上記導電剤の配合量は、上記イソシアネート（Ａ成分）と活性水素化合物（Ｂ成分）との合計１００部に対して、０．１〜２００部の範囲が好ましく、特に好ましくは０．２〜６０部の範囲である。すなわち、上記導電剤の配合量が下限未満であると、高分子組成物の帯電能力が減少し、逆に上記導電剤の配合量が上限を超えると、耐久性が低下する傾向がみられるからである。
【００２９】
上記溶剤としては、例えば、メチルエチルケトン（ＭＥＫ）、ｍ−クレゾール、メタノール、トルエン、テトラヒドロフラン（ＴＨＦ）、アセトン、酢酸エチル、ジメチルホルムアミド（ＤＭＦ）、Ｎ−メチル−２−ピロリドン（ＮＭＰ）、メチルイソブチルケトン（ＭＩＢＫ）等の有機溶剤等があげられる。
【００３０】
本発明の高分子組成物は、例えば、つぎのようにして調製することができる。すなわち、上記イソシアネート（Ａ成分）と、活性水素化合物（Ｂ成分）と、オキシム化合物およびジケトン化合物の少なくとも一方（Ｃ成分）とに加えて、導電剤、溶剤等を必要に応じて適宜に配合し、これらを２本ロール，３本ロール等を用いて混練することにより、高分子組成物を調製することができる。
【００３１】
本発明は、上記高分子組成物を架橋させてなる架橋体中の、オキシム化合物およびジケトン化合物の少なくとも一方（Ｃ成分）の含有量が０．００１〜４．０重量％の範囲に設定されていることが最大の特徴であり、好ましくはＣ成分の含有量は０．００５〜３．０重量％の範囲である。すなわち、上記Ｃ成分の含有量が下限未満であると、帯電量が劣るとともに、画像のがさつきが大きくなり、逆に上記Ｃ成分の含有量が上限を超えると、架橋性が劣るとともに、現像ロールの表層に用いた場合には表層が破壊し、画像すじが多く発生するため、画像の画質が劣る等の問題が生じるからである。
【００３２】
上記高分子組成物を架橋させて架橋体を作製する場合の加熱条件は、特に限定はないが、１００〜１８０℃×３０〜６０分の範囲が好ましく、特に好ましくは１２０〜１６５℃×３０〜６０分の範囲である。
【００３３】
ここで、上記高分子組成物を架橋させてなる架橋体中のＣ成分の含有量は、例えば、ガスクロマトグラフ質量分析計（ＧＣ−ＭＳ）により、試料加熱条件（２１０℃×９０分）でのＣ成分の検出量を求め、これを架橋体中のＣ成分の含有量とすることができる。
【００３４】
本発明の半導電性部材は、プリンター，複写機等の電子写真装置におけるロール，ベルト，ブレード，感光ドラム等の半導電性部材、例えば、現像ロール，帯電ロール等の導電性ロールや、転写ベルト等として用いられる。本発明の半導電性部材は、その少なくとも一部（例えば、表層等）が、前述の高分子組成物からなることが最大の特徴である。
【実施例】
【００３５】
つぎに、実施例について比較例と併せて説明する。ただし、本発明はこれら実施例に限定されるものではない。
【００３６】
〔実施例１〕
有機溶媒（ＭＥＫ）５００ｍｌ中に、アセトンオキシム７．５部と、イソシアネート（ＭＤＩ）２１．４部とを混合し、溶液が均一になるまで攪拌した。つぎに、この溶液中に、ポリウレタン７５部と、ポリオール（ＰＰＧ系ジオール）２５部と、ケッチェンブラック５．０部とを配合し、均一になるまで攪拌した。さらに２本ロールまたは３本ロールを用いてケッチェンブラックを分散させることにより、組成物（コーティング液）を調製した。つぎに、上記組成物（コーティング液）をＰＥＴフィルム上にコーティングし、１２０℃で３０分間熱処理することにより、５０μｍのシートサンプル（大きさ：５０×３０ｍｍ）を作製した。
【００３７】
〔実施例２〜９、比較例１，２〕
下記の表１および表２に示すように、各成分の種類，配合量、加熱条件等を変更する以外は、実施例１と同様にして、組成物（コーティング液）およびシートサンプルを作製した。
【００３８】
【表１】
2008248079.tif 000002
【００３９】
【表２】
2008248079.tif 000003
【００４０】
なお、上記表１および表２に示す材料は、下記の通りである。
〔ポリウレタン〕
日本ミラクトラン社製、Ｅ９８０（Ｍｎ：３０，０００）
【００４１】
〔ＰＭＭＡ（Ｂ成分）〕
住友化学社製、ＬＧ６Ａ（Ｍｎ：２０，０００）
〔ポリオール（Ｂ成分）〕
ＰＰＧ系ジオール（関東化学社製、ポリプロピレングリコール１０００、Ｍｎ：１，０００）
〔ポリアミン（Ｂ成分）〕
ＰＴＭＧ系ジアミン（ダイセル化学社製、ジェファーミンＤ２０００、Ｍｎ：２，０００）
【００４２】
〔イソシアネート（Ａ成分）〕
ＭＤＩ（日本ポリウレタン社製、コロネート２０１４、Ｍｎ：８００）
【００４３】
〔アセトンオキシム（オキシム化合物）〕
関東化学社製、アセトンオキシム（沸点：１１２℃）
〔アセトアルデヒドオキシム（オキシム化合物）〕
関東化学社製、アセトアルデヒドオキシム（沸点：１３４℃）
〔ＭＥＫオキシム（オキシム化合物）〕
関東化学社製、ＭＥＫオキシム（沸点：１５２℃）
【００４４】
〔アセチルアセトン（ジケトン化合物）〕
関東化学社製、アセチルアセトン（沸点：１４０℃）
〔３−メチル−２，４−ペンタンジオン（ジケトン化合物）〕
関東化学社製、３−メチル−２，４−ペンタンジオン（沸点：１７３℃）
【００４５】
〔ケッチェンブラック〕
ライオン社製、ケッチェンブラックＥＣ３００Ｊ
〔イオン導電剤〕
ライオン社製、テトラブチルアンモニウム臭素塩（ＴＢＡＢ）
【００４６】
このようにして得られた実施例品および比較例品を用いて、下記のようにして各特性の評価を行った。これらの結果を、上記表１および表２に併せて示した。
【００４７】
〔オキシム化合物・ジケトン化合物の含有量〕
各組成物を所定の条件で加熱処理してなる架橋体（シートサンプル）中の、オキシム化合物・ジケトン化合物の含有量を、ガスクロマトグラフ質量分析計（ＧＣ−ＭＳ）により測定した。
【００４８】
〔不溶分率（架橋性）〕
各シートサンプルをＭＥＫ溶液に４時間浸漬し、浸漬前後のサンプルの乾燥重量変化の比率を不溶分率（％）とした。架橋性の評価は、不溶分率（％）が７０％以上のものを○、不溶分率（％）が７０％未満のものを×とした。
【００４９】
〔画像の画質評価〕
（現像ロールの作製〕
実施例品および比較例品の組成物を、現像ロールの表層用材料として用い、各現像ロールを作製した。すなわち、まず、軸体である芯金（直径１０ｍｍ、ＳＵＳ３０４製）をセットした射出成形用金型内に、カーボンブラックを分散させたシリコーンゴム（信越化学工業社製、ＫＥ１３５０ＡＢ）を注型し、１５０℃×４５分の条件で加熱した後、脱型して、軸体の外周面に沿ってベース層を形成した。つぎに、このベース層の外周面に、実施例品および比較例品の組成物（コーティング液）を塗布し、前記表１および表２に示した加熱条件で加熱処理して、表層を形成した。これにより、軸体の外周面にベース層（厚み３ｍｍ）が形成され、その外周面に表層（厚み１０μｍ）が形成されてなる、二層構造の現像ロールを作製した。なお、表層中のオキシム化合物等の含有量は、表１および表２に示した含有量と略同様の値を示す。
【００５０】
（画像の画質評価）
上記で作製した各現像ロールを市販のカラープリンター（ヒューレットパッカード社製、レーザージェット４プラス）に組み込み、初期画像および２０００枚出力時画像の画質評価を行った。評価は、黒色の印刷においてマクベス濃度が１．３以上あり、文字の印刷において画像のがさつき（トナーの飛び散り、にじみ，むら）と画像すじが発生せず良好なものを○、文字の印刷において画像のがさつきが部分的に発生したものを△、画像のがさつきが全体に発生したものを×とした。
【００５１】
上記表１および表２の結果から、実施例品は、架橋性に優れ、初期画像および耐久画像の画質評価も優れていた。
【００５２】
これに対して、比較例１品は、オキシム化合物およびジケトン化合物のいずれも含有しないため、トナー搬送ばらつきにより、画像のがさつきが発生し、初期画像および耐久画像の画質評価が劣っていた。また、比較例２品は、オキシム化合物の含有量が高いため、架橋性が劣るとともに、現像ロールの表面が破壊し、画像すじが多く発生し、耐久後の画質評価も劣っていた。
【産業上の利用可能性】
【００５３】
本発明の電子写真装置半導電性部材用高分子組成物は、プリンター，複写機等の電子写真装置における、現像ロール，帯電ロール等の導電性ロールや、転写ベルト，感光ドラム等の半導電性部材の少なくとも一部に用いられる。